(57)【特許請求の範囲】
【請求項１】
中空断面を有する高配向未延伸糸を供給糸とし、これを一旦高収縮処理してから延伸した後、引き続き仮撚加工して製造された特殊ポリエステル加工糸であって、前記加工糸を構成する少なくとも一部のフィラメントの中空率は長さ方向に０％から供給糸の中空率までの範囲内で変化しており、かつ、前記加工糸の任意の横断面は中空率０％のフィラメント群と中空率がそれぞれ異なる中空フィラメント群からなっており、加工糸全体として捲縮を有していることを特徴とする特殊ポリエステル加工糸。
【発明の詳細な説明】
【０００１】
【発明の属する技術分野】
本発明は、中空断面を有するマルチフィラメント糸を供給糸として製造された特殊ポリエステル加工糸に係わり、さらに詳しくは、軽量、嵩高性に優れ、適度な張り、腰や表面感を有し、中空繊維の割れによるフィブリル化や毛羽立ちの極めて少ない織編物を得ることができる特殊ポリエステル加工糸に関するものである。
【０００２】
【従来の技術】
衣料用合繊素材の軽量化を主目的として中空繊維を応用した素材が種々開発されており、一般に中空繊維の中空率を高くするほど素材の軽量化を図ることができる。また、中空繊維に仮撚加工などの捲縮加工を施すと、中空断面が押しつぶされて中空部が残存しない捲縮加工糸となり、軽量化を図ることができなくなるため、捲縮加工を行うことなく織編物に用いられることが多い。
このため、中空繊維からなる織編物は軽量感はあるが、嵩高性や表面感などの点で不十分であった。
【０００３】
このような問題を改善するために、特開平１-52839号公報では、仮撚加工に適したＣ型断面繊維が提案されている。このＣ型断面繊維は、仮撚加工の段階ではＣ型内部に、例えば、アルカリ易溶性ポリマーが充填されているため、断面形状を保持できるようになっており、製編織後、染色仕上工程でのアルカリ減量加工時にアルカリ易溶性ポリマーを除去することによりＣ型中空部が形成されるものである。
【０００４】
しかしながら、Ｃ型断面繊維では、捲縮を付与することはできるものの、長さ方向やフィラメント間で形態がほぼ均一であり、表面変化においては未だ不十分である。また、Ｃ型断面繊維 100％からなる織編物では、ソフトすぎて張り、腰に欠けることもあり、その欠点を改善するために他の繊維と複合化して使用せざるを得ない場合が多い。さらに、Ｃ型断面繊維では、摩擦や屈曲などの繰り返しによってフィラメント割れによるフィブリル化や毛羽立ちが発生しやすいという問題もある。
【０００５】
【発明が解決しようとする課題】
本発明はこのような現状に鑑みて行われたもので、軽量、嵩高性に優れ、適度な張り、腰や表面感を有し、中空繊維の割れによるフィブリル化や毛羽立ちの極めて少ない織編物を得ることができる特殊ポリエステル加工糸を提供することを技術的な課題とするものである。
【０００６】
【課題を解決するための手段】
本発明者らは、上記の課題を解決するために鋭意研究した結果、本発明に到達した。すなわち、本発明は、中空断面を有する高配向未延伸糸を供給糸とし、これを一旦高収縮処理してから延伸した後、引き続き仮撚加工して製造された特殊ポリエステル加工糸であって、前記加工糸を構成する少なくとも一部のフィラメントの中空率は長さ方向に０％から供給糸の中空率までの範囲内で変化しており、かつ、前記加工糸の任意の横断面は中空率０％のフィラメント群と中空率がそれぞれ異なる中空フィラメント群からなっており、加工糸全体として捲縮を有していることを特徴とする特殊ポリエステル加工糸を要旨とするものである。
【０００７】
【発明の実施の形態】
以下、本発明について詳細に説明する。
【０００８】
本発明は、中空断面を有するマルチフィラメント糸を供給糸として得られる特殊ポリエステル加工糸（以下、加工糸という。）であり、この加工糸を構成する少なくとも一部のフィラメントの中空率が長さ方向に０％から供給糸の中空率までの範囲内でランダムに変化しているものである。
【０００９】
すなわち、本発明の加工糸は、通常の中空繊維、つまりフィラメントの中空率が長さ方向に実質的に変化していない中空繊維を供給糸として、構成フィラメントの断面形状が長さ方向に変化するように糸加工を施して、長さ方向に中空率を変化させた加工糸である。したがって、各フィラメントは長さ方向に断面形状が種々変化し、それに伴って中空率も変化している。
【００１０】
断面形状と中空率との関係は、一概にはいえないが、例えば、通常の円形中空断面繊維を供給糸として用いた場合、加工糸の構成フィラメントの断面形状は、中空率０％では偏平化したような断面形状となり、中空率が供給糸の中空率に近いものでは供給糸の断面形状に類似した断面形状となる傾向にある。また、中空率が上記の中間にあるものは、断面形状も両者の中間的な形状となり、様々であるが、大雑把な傾向としては天然繊維の綿の断面形状に類似したものが多い傾向にある。さらに、加工糸の横断面において、中空率が同程度のフィラメントが複数存在したとしても、断面形状はそれぞれに異なり、それは中空率が０％のものでも同様であるため、本発明の加工糸は実に多種多様なフィラメントで構成されているといえる。
【００１１】
本発明においては、この断面形状と中空率の変化の相乗効果によって、織編物に軽量性ばかりでなく、優れた表面感を付与することができる。確かに、加工糸を構成するフィラメント１本１本の平均中空率は、供給糸の中空率よりも低くはなるが、一方では断面形状に起因してフィラメント間に空隙部分が多数形成されるため、軽量性が低下するどころか、むしろ嵩高性も発現して良好な軽量性が得られる。
【００１２】
次に、本発明の加工糸の任意の横断面は中空率０％のフィラメント群と中空率がそれぞれ異なる中空フィラメント群からなっていることが必要である。
このことは、加工糸のどの位置の横断面をみても、中空部が実質的に残存していないフィラメント群と中空部が残存しているフィラメント群が存在するということであり、少なくとも一部のフィラメント間で中空率が変化する周期あるいは位相が異なることを意味する。ただし、織編物の品位を損なわない程度であれば（単位長さ当たり約３％以下の長さ）、両者のフィラメント群のうちいずれか一方のみで構成されていてもよい。
【００１３】
図１は、本発明の加工糸の一実施態様を示す、通常の円形中空断面繊維を特殊な条件で仮撚加工して得られたたときの横断面モデル図である。図中、１は中空率０％のフィラメント群に属するフィラメント、２は中空率がそれぞれ異なる中空フィラメント群に属するフィラメントである。
【００１４】
前述のように、１は中空部分が完全に消失し、偏平化した断面形状のフィラメントが多く、２は中空率によって断面形状は様々であるが、綿の断面形状に類似したフィラメントが多い。また、１（又は２）のフィラメントは長さ方向に断面形状や中空率が変化しているので、別の個所の断面を見た場合、１（又は２）のフィラメント形状を維持しているとは限らず、２（又は１）のフィラメントに変化していることも当然あり得る。
【００１５】
本発明の加工糸は、このような多種多様のフィラメントで構成されているため、軽量、嵩高性に優れ、適度な張り腰や表面感を有し、中空繊維の割れによるフィブリル化や毛羽立ちの極めて少ない織編物の製造に適している。
【００１６】
すなわち、軽量、嵩高性はフィラメント内の中空部や断面形状の変化から生じるフィラメント間の多数の空隙部の形成により、張り、腰は実質的に中空部が残存しない中空率０％のフィラメント群と中空部が残存する中空フィラメント群の混在により、そして、表面感は各フィラメントの長さ方向への断面形状及び中空率の変化により得られるものと認められる。さらに、中空フィラメント群は、Ｃ型断面繊維のように端部（断面）を有していないこと、摩擦などの外力に対して中空率０％のフィラメント群によってある程度保護されていること、中空率は供給糸の中空率より小さくなっていることなどから、織編物にした場合でもフィブリル化や毛羽立ちが極めて少ない。
以上のようなことから、中空率０％のフィラメント群と中空部が残存する中空フィラメント群とのフィラメント数の比率はおよそ30：70〜80：20が好ましい。
【００１７】
次に、本発明の加工糸は、捲縮を有していることが必要である。これは、加工糸に嵩高性を付与するのに必要であるが、前述したように通常の中空糸から本発明の加工糸を製造するのに捲縮加工が最適であることにもよる。捲縮加工法としては、仮撚加工法、押込捲縮加工法、ギヤ賦形法などがあり、特に限定されるものではないが、工程管理や品質安定性、コストの面から仮撚加工法が特に優れている。したがって、加工糸の捲縮も仮撚捲縮を有していることが好ましい。
【００１８】
本発明の加工糸を得るための供給糸としては、従来公知の中空糸、例えば通常の円形断面中空糸や異型断面中空糸、複数の中空部を有する中空糸などいずれも採用できる。また、延伸糸よりも、伸度が80％〜 150％程度の高配向未延伸糸（ＰＯＹ）を供給糸として用いるほうが中空部を捲縮加工により変形させやすいので好ましい。供給糸の中空率については、一概にはいえないが、およそ10％以上、さらには15％以上であることが好ましい。中空率があまりに小さいと、捲縮加工による変形の効果が小さくなり、本発明の目的を達成できない場合がある。
【００１９】
本発明の加工糸の製造法としては、特に制限されるものではないが、前述したように、中空糸を仮撚加工する方法が好ましい。しかしながら、供給糸である中空糸は通常のものでよいが、仮撚加工においては通常の条件を採用すると、殆どのフィラメントで中空部が消失してしまうので、特殊な仮撚条件を採用することが必要である。例えば、低延伸倍率、かつ、低仮撚係数で仮撚加工する方法、ＰＯＹを一旦高収縮処理してから延伸した後、引き続き低延伸倍率で仮撚加工する方法などがある。特に後者の方法は、伸度の高いＰＯＹを、易変形性を損なうことなく低延伸倍率で仮撚加工するのに好適な方法である。
【００２０】
また、本発明に適用可能なポリエステルとしては、ポリエチレンテレフタレート（以下、ＰＥＴという。）、ポリブチレンテルフタレートなどのポリアルキレンテレフタレートやこれらに第三成分を共重合したポリエステルなどがある。第三成分を共重合する場合は、およそ１５モル％以下の範囲が好ましく、複数の成分を共重合してもよい。
【００２１】
【実施例】
実施例１、比較例１、２
常法の高速紡糸法によって断面が通常の円形中空型のＰＥＴ高配向未延伸糸160 デニール／36フィラメントを得た。この高配向未延伸糸の中空率は25％で切断伸度は 108％であった。
【００２２】
この中空糸を供給糸として、フィードローラ、第一ヒータ、第一デリベリローラ、第二デリベリローラ、仮撚ヒータ、ピンタイプの仮撚施撚体、第三デリベリローラ、捲取装置を順次備えた仮撚加工機にて、収縮熱処理、室温延伸及び仮撚加工を行った。このときの糸加工条件を表１に示す。
【００２３】
【表１】
0004073056.tif 000002
【００２４】
糸加工時には、糸切れや毛羽の発生もなく操業性は良好であり、得られた加工糸は繊度が 135デニールであり、その断面は図１のようであった。また、この加工糸をていねいに分繊しながら１本のフィラメントを約10ｍ抜き取った。この単フィラメントの横断面写真を約１ｍ毎に撮影し（10個所）、面積比から各々の中空率を求めた。その結果は、長さ方向に 18.9 ％、12.3％、16.4％、11.8％、 5.2％、０％、０％、０％、7.7 ％、13.6％と、長さ方向に中空率が変化したものであった。
さらに、得られた加工糸を 500Ｔ／Ｍで追撚したものを経糸及び緯糸に用いて経糸密度 102本／2.54ｃｍ、緯糸密度72本／2.54ｃｍの平織物を試作し、アルカリ減量を含む通常の染色仕上加工を行ったところ、軽量、嵩高性に優れ、適度な張り腰と極めてナチュラルな表面感を有する織物が得られた。
【００２５】
一方、比較例１として、供給糸を中空型としなかった以外は実施例１と同様にして加工糸及び織物を試作した。その結果、加工糸の各フィラメント断面はいずれも多角形であり、フィラメント間及び長さ方向への断面形状変化は小さく、適度な表面感はあるものの実施例１の織物に比べてナチュラル感に劣るものであり、軽量性にも欠けるものであった。
【００２６】
次いで、実施例１と比較例１による織物からパンツを試作し、３ケ月間着用試験を実施した後、目視で表面観察を行った結果、両者共にフィブリル化や毛羽立ちは極めて少なく、実用上全く問題がないものであった。
【００２７】
さらに、比較例２としてＣ型断面繊維を供給糸とする以外は実施例１と同様にして加工糸を試作し、織物試作及び着用試験まで行ったが、毛羽立ちが多く、Ｃ型断面繊維 100％使いの織物では実用化が困難であった。なお、Ｃ型断面繊維は複合紡糸によりＰＥＴをＣ型部分に、アルカリ易溶性ポリエステルをＣ型内部に配して紡糸したもので、製織後、染色仕上工程でのアルカリ減量によりアルカリ易溶性ポリエステルを除去することにより得た。
【００２８】
【発明の効果】
本発明によれば、軽量、嵩高性に優れ、適度な張り腰や表面感を有し、中空繊維の割れによるフィブリル化や毛羽立ちの極めて少ない織編物を得ることができる特殊ポリエステル加工糸を提供することができる。
【図面の簡単な説明】
【図１】本発明の加工糸の一実施態様を示す横断面モデル図である。
【符号の説明】
１  中空率０％のフィラメント群に属するフィラメント
２  中空率がそれぞれ異なる中空フィラメント群に属するフィラメント
【図１】
0004073056.tif 000003